(57)【要約】【課題】断熱性・防音性を備え、かつ、高い強度と生産性・経済性を持った化粧塗装板を提供する。【解決手段】厚さ方向に細長い紡錘形の発泡層を形成したオレフィン系樹脂発泡板１（例えばポリプロピレン発泡板）の少なくとも片面に天然繊維、ガラス繊維または、合成繊維を素材とする織布、不織布、または紙の中から選ばれ繊維層２を形成し、上記繊維層２を介して例えば水性アクリル樹脂塗料により化粧塗装層３を形成した構成を採用し、必要ならば上記オレフィン系樹脂発泡板の要所に磁石を埋め込んでなる。【選択図】図１
2010058488.tif 000002
【特許請求の範囲】
【請求項１】
厚さ方向に細長い紡錘形の発泡層を形成したオレフィン系樹脂発泡板（１）の少なくとも片面に天然繊維、ガラス繊維または、合成繊維を素材とする織布、不織布、または紙の中から選ばれた繊維層（２）を形成し、その上に下地塗装（３１）を介して化粧塗装層（３２）を形成してなる化粧塗装板。
【請求項２】
上記オレフィン系樹脂発泡板（１）は、ポリプロピレン発泡板である請求項１に記載の化粧塗装板。
【請求項３】
上記下地塗装（３１）に使用する塗料は、エチレン・アクリル酸エステル共重合体を主剤とする水性エマルジョンであり、化粧塗装層（３２）は、水性アクリル樹脂系であり、樹脂固形分を１０〜１５％、シリカ、酸化チタンおよび寒水石の粉末を含む充填材・骨材を４０〜５０％、水２５〜３０％の組成からなる請求項１または２に記載の化粧塗装板。
【請求項４】
上記オレフィン系樹脂発泡板（１）の要所に磁石（５）を埋め込んでなる請求項１乃至６のいずれかに記載の化粧塗装板。
【発明の詳細な説明】
【技術分野】
【０００１】  この発明は化粧塗装板、詳しくは少なくとも片面に繊維層を形成したオレフィン系樹脂発泡板に化粧塗装層を形成した化粧塗装板に関する。
【背景技術】
【０００２】  本出願人は、特願２００４−２１５５８９号で特定の密度をもったコルクと化粧板とを貼り合せた化粧塗装板を提案し、市場において一定の評価を得るに至っている。【０００３】  一方、上記化粧塗装板を市場に紹介する過程で、これと同程度の断熱性・防音（吸音）性を備え、かつ、より高い強度と生産性を持った化粧塗装板が求められるに至った。【０００４】  こうした要求に応える素材として調査していたところ、特開２０００−０６２０６８号で「発泡性複合シート」が提案されており、この発泡性複合シートの特性を調べてみたところ上記要求をすべて叶えるものであることが分かった。
【発明の開示】
【発明が解決しようとする課題】
【０００５】  本発明は、上記「発泡性複合シート」を素材に採用することにより、本出願人が先に提案した化粧塗装板より高い特性を有する化粧塗装板を提供しようとするものである。
【課題を解決するための手段】
【０００６】  上記課題を解決するためにこの発明は、厚さ方向に細長い紡錘形の発泡層を形成したオレフィン系樹脂発泡板（１）（例えばポリプロピレン発泡板）の少なくとも片面に天然繊維、ガラス繊維または、合成繊維を素材とする織布、不織布、または紙の中から選ばれた繊維層（２）を形成し、上記繊維層（２）の上にエチレン・アクリル酸エステル共重合体を主剤とする水性エマルジョンの下地塗装（３１）を介して例えば水性アクリル樹脂塗料により化粧塗装層（３２）を形成してなる構成を採用し、必要ならば上記オレフィン系樹脂発泡板の要所に磁石（５）を埋め込んだものである。
【発明の効果】
【０００７】  上記のごとく構成するこの発明によれば断熱性、防音（吸音）性はもとより生産性とコストダウンを図り、さらに強度を大幅に改善した化粧塗装板を提供できるようになった。また、上記化粧塗装層は、例えばローラーコーター法を採用することにより波、扇、松など種々の模様仕上げることができ、ドクタナイフ法や鏝塗装法を採用することができる。
【発明を実施するための最良の形態】
【実施例１】
【０００８】  次に本発明の実施例１を、図１を参照しながら説明する。表面に繊維層２である不織布を配した長さ２ｍ×幅１ｍ×厚さ５ｍｍのポリプロピレン発泡板１（例えば積水化学工業株式会社製の商品名「ゼットロン」）の表面に、下記（ａ）の下地塗装（３１）（例えばアイカ工業株式会社製、商品記号＝ＪＳ−５００）を介して下記（ｂ）の化粧塗料（３２）（例えば、アイカ工業株式会社製、商品記号＝ＪＰ−１００）をローラーコーター法により１．５〜３ｋｇ／ｍ２になるように塗付して塗装層３を形成して本実施例に係る化粧塗装板を試作した。なお、上記実施例ではポリプロピレン発泡板の片面にのみ化粧塗装を施したが、ポリプロピレン発泡板の両面に化粧塗装を施すことができる。また、上記繊維層は、天然繊維、無機（ガラス）繊維または、合成繊維を素材とすることができる。また、上記ポリプロピレン発泡板１に積水化学工業株式会社製を用いたが、これに限るものではなく、また、化粧塗料にアイカ工業株式会社製のものを用いたがこれに限るものではない。【０００９】                            記
2010058488.tif 000003
【００１０】（ｂ）
＊  アクリル樹脂・・・・・・・・・・・・・・・・・１０〜１５重量％
＊  シリカ・酸化チタンを含む充填剤・骨剤    ・・・４０〜５０重量％
シリカ・・・・・・・・・・・・・・・・・・・    １〜  ５重量％
酸化チタン・・・・・・・・・・・・・・・・・    １〜  ５重量％
寒水石粉末・・・・・・・・・・・・・・・・・  ３０〜４８重量％
＊  水        ・・・・・・・・・・・・・・・・・  ２５〜３０重量％【００１１】  上記のごとく試作した化粧塗装板をホルマリン放出試験、断熱・防音（吸音）効果、生産性、経済性について検討した結果、いずれも良好な結果を得た。
【利用例】
【００１２】  上記本発明の化粧塗装板は、通常の壁材、間仕切り材として好適であるのは当然であるほか、図２に示すようにポリプロピレン発泡板１内に強力な永久磁石５を埋め込むことにより簡単に壁面や間仕切りの模様替えを行うことができる。
【００１３】  図２において、壁９は、地板６の表面に磁性金属板７が重ねられ壁紙８で覆われ、壁紙８の表面には図示してないが目立たないように位置決めマークが付けられ、このマークに合わせて本発明に係る化粧塗装板４を重ねる。こうするとプロピレン発泡板１内に埋め込んだ永久磁石５が磁性金属板７に吸着し、化粧塗装板４が壁９に簡単に取り付けられる。
【００１４】  図２において、磁性金属板７は地板６の全面に配置されているが、帯状のもの、短冊状のものを地板６に埋め込むようにしてもよく、また、埋め込む永久磁石５の配置や数は貼り付ける化粧塗装板４の大きさ、重さによって適宜変えるのは当然である。また、使用する磁石は希土類磁性金属粉をベースとする公知の組成のものを、公知の結合材で結合または焼成したものである。
【００１５】  上記のように本発明の化粧塗装板４を利用するならば、化粧板３の色合い・柄を適当に選択して季節感のある部屋を演出することができる。
【産業上の利用可能性】  以上説明したようにこの発明に係る化粧塗装板は、断熱性、防音性が良好で、軽量であり生産性、経済性が大幅に改良されるので産業上の利用価値が極めて高いものである。
【図面の簡単な説明】
【００１６】
【図１】  本発明に係る化粧塗装板の断面図
【図２】  同化粧塗装板の利用例を示す斜視図
【符号の説明】
【００１７】１  ポリプロピレン発泡板
１１：発泡層
２  不織布
３  塗装層
３１  下地塗装
３２  化粧塗装
４  化粧塗装板
５  永久磁石
６  地板（壁の）
７  磁性金属板
８  壁紙
９  壁
【図１】
2010058488.tif 000004
【図２】
2010058488.tif 000005